(57)【要約】【課題】  コンクリート製品の遠心成形による製造方法であって、スラッジ水に含有される固形分量を低減できると共に、内面状態のよいコンクリート製品を提供できる方法の提供。【解決手段】  遠心成形によるコンクリート製品の製造方法であって、中速遠心成形工程中であって、当該工程の目標回転速度に到達したとき以降に、好ましくは、中速遠心成形工程の目標回転速度に到達したときと中速遠心成形工程終了時との中間の時点以降に、炭酸カリウムを含有する水性液体を、遠心成形中のコンクリート内面に投入することを特徴とする、コンクリート製品の製造方法を実施する。【選択図】  なし【特許請求の範囲】
【請求項１】
遠心成形によるコンクリート製品の製造方法であって、中速遠心成形工程中であって、当該工程の目標回転速度に到達したとき以降に、炭酸カリウムを含有する水性液体を、遠心成形中のコンクリート内面に投入することを特徴とする、コンクリート製品の製造方法。
【請求項２】
炭酸カリウムを含有する水性液体の投入を、中速遠心成形工程中であって、中速遠心成形工程の目標回転速度に到達したときと中速遠心成形工程終了時との中間の時点以降に行う、請求項１に記載のコンクリート製品の製造方法。
【請求項３】
炭酸カリウムの投入量が、投入されたコンクリート組成物によって成形される管の内表面の面積当たりの量で表して５乃至１，０００ｇ／ｍ２である、請求項１又は２に記載のコンクリート製品の製造方法。
【請求項４】
炭酸カリウムを含有する水性液体が、さらに、凝集促進剤を含有する、請求項１乃至３のいずれか一項に記載のコンクリート製品の製造方法。
【請求項５】
炭酸カリウムを含有する水性液体の投入の前もしくは後、又は当該水性液体の投入と同時に、凝集促進剤を含有する水性液体を投入する、請求項１乃至３のいずれか一項に記載のコンクリート製品の製造方法。
【請求項６】
凝集促進剤の投入量が、投入されたコンクリート組成物によって成形される管の内表面の面積当たりの量で表して０．１乃至２０ｇ／ｍ２である、請求項４又は５に記載のコンクリート製品の製造方法。
【請求項７】
コンクリート製品の製造に使用するコンクリート組成物がスルホコハク酸（エステル）塩を含有しない、請求項１乃至６のいずれか一項に記載のコンクリート製品の製造方法。
【発明の詳細な説明】
【技術分野】
【０００１】
本発明は、コンクリート製品の遠心成形による製造方法であって、スラッジ水に含有される固形分量を低減できると共に、内面状態のよいコンクリート製品を提供できる方法に関する。
【背景技術】
【０００２】
コンクリートパイル、ポール、ライニング管及びヒューム管等のコンクリート製品は、遠心力を利用して製造されている。この遠心成形の工程により、コンクリートの原材料組成物中、比重の大きい成分は外側に、そして比重の小さい成分は内側に偏在するようになる。そして、遠心成形工程では、比重の小さい成分の代表例である水にセメントや砂微粒子成分等の混じった水分散液（以下、「スラッジ水」という）が、成形品から分離して排出される。
【０００３】
遠心成形工程において、セメントや砂微粒子成分等の排出量が多いと、遠心成形後のコンクリート製品の内表面に、軟らかい層が形成されやすい。また、スラッジ水は、その中に含有されている固形分が沈澱等の方法によって回収された後、上澄み液は中和処理に供されている。この固形分の回収には、長い時間と多大な費用とを要する。したがって、遠心成形工程において排出されるセメントや砂微粒子成分等の量を低減させる方法の開発が続けられてきた。
【０００４】
特許文献１には、遠心成形中のコンクリート内面に凝集剤を投入する方法が開示されている。特許文献１に開示されている凝集剤は、ソジウムジオクチルスルフォサクシネート系のもののみである。
【０００５】
特許文献２には、遠心成形時に生ずるノロ（＝スラッジ水）中の固形分をコンクリート内面に凝結せしめるために用いられる凝結促進剤として、種々の化合物が開示されている。特許文献２には、このような凝結促進剤を、非イオン又は陰イオン界面活性剤と併用することにより、ノロ中の固形分含有割合が低下し、内面のコテ仕上げが容易になった旨の記載がある。その実施例によると、有機系凝結促進剤のみを使用し、上記界面活性剤を使用しなかった場合には、コテ仕上げが必ずしも容易ではなかったことが分かる。また、特許文献２の実施例には、無機系凝結促進剤を使用した例はない。
【０００６】
特許文献３には、スラッジ水の発生量を低減させることに有用なスルホコハク酸塩、ポリカルボン酸系高性能減水剤及び凝結調節剤を含有してなるセメント混和剤、セメントと、このようなセメント混和剤とを含むセメント組成物、及びこのようなセメント組成物を用いる遠心力成形製品の製造方法が開示されている。特許文献３に開示されたセメント混和剤は、セメントと共に使用するもの、換言すれば、セメント組成物の調製に使用されるものである。
【先行技術文献】
【特許文献】
【０００７】
【特許文献１】特開昭５１−６８６２１
【特許文献２】特開昭５６−１６０３５８
【特許文献３】特開２００７−１９１３３４
【発明の概要】
【発明が解決しようとする課題】
【０００８】
上記のように、スラッジ水に含有される固形分量を低減する方法は提案されている。しかしながら、さらに優れたスラッジ水に含有される固形分量の低減方法であって、内面状態の良好な遠心成形コンクリート製品を提供できる方法の開発が求められている。
【課題を解決するための手段】
【０００９】
本発明者らは、遠心成形によるコンクリート製品の製造方法であって、スラッジ水に含有される固形分量を低減できると共に、優れた内面仕上がり状態のコンクリート製品を提供できる方法について、鋭意検討した結果、本発明を完成させるに至った。
【００１０】
すなわち本発明は、遠心成形によるコンクリート製品の製造方法であって、中速遠心成形工程中であって、当該工程の目標回転速度に到達したとき以降に、炭酸カリウムを含有する水性液体を、遠心成形中のコンクリート内面に投入することを特徴とするコンクリート製品の製造方法に関する。炭酸カリウムを含有する水性液体の投入時期は、中速遠心成形工程中であって、中速遠心成形工程の目標回転速度に到達したときと中速遠心成形工程終了時との中間の時点以降であることが好ましく、中速遠心成形工程終了間際であることがさらに好ましい。
【００１１】
炭酸カリウムを含有する水性液体の投入量は、炭酸カリウムの質量が、投入されたコンクリート組成物によって成形される管の内表面の面積当たりの量で表して、５乃至１，０００ｇ／ｍ２となる量であることが好ましい。
【００１２】
本発明においては、凝集促進剤も使用することが好ましい。凝集促進剤の投入は、例えば、炭酸カリウムを含有する水性液体に代わって炭酸カリウムと凝集促進剤とを含有する水性液体を使用するか、又は、炭酸カリウムを含有する水性液体の投入の前もしくは後にあるいは炭酸カリウムを含有する水性液体の投入と同時に、凝集促進剤を含有する水性液体を遠心成形中のコンクリート内面に投入することによる。凝集促進剤の、その質量で表した投入量は、投入されたコンクリート組成物によって成形される管の内表面の面積当たりの量で表して、０．１乃至２０ｇ／ｍ２であることが好ましい。
【００１３】
コンクリート製品の製造に使用するコンクリート組成物は、スルホコハク酸（エステル）塩を含有しないものであってもよい。
【発明の効果】
【００１４】
本発明の方法によってコンクリート製品を製造すると、スラッジ水に含有される固形分の量が少なくなり、且つ、製造されるコンクリート製品は、締まりがよい良好な内面状態のものとなる。コンクリート内面に投入する混和剤として、炭酸カリウムのみならず、凝集促進剤をも併用した場合には、スラッジ水に含有される固形分の量はさらに低減され、且つ、コンクリート製品の内面の仕上がり状態（締まり）は、さらに優れたものとなる。
【００１５】
本発明の方法では、スラッジ水に含有される固形分の量が少ないため、スラッジ水中の固形分の回収に要する時間が短縮されると共に、スラッジ水の処理に要する費用を低減できる。
【発明を実施するための形態】
【００１６】
本発明は、遠心成形によるコンクリート製品の製造方法である。遠心成形によって製造されるコンクリート製品の例としては、コンクリートパイル、ポール、ライニング管、ヒューム管等が挙げられる。
【００１７】
本発明の方法は、その製造方法が遠心成形法である限り、コンクリートの種類や組成にかかわらず、適用可能である。したがって、コンクリートを構成するセメントに関しては、普通ポルトランドセメント、早強ポルトランドセメント、中庸熱ポルトランドセメント、耐硫酸塩ポルトランドセメント、高炉スラグセメント、フライアッシュセメント、シリカセメント、アルミナセメント、マグネシアセメント等の、いずれのセメントが使用されてもよい。また、型枠に投入、即ち、打設されるコンクリート組成物には、細骨材、粗骨材、そして膨張材、超微粉末、結合材等の各種混和材が適宜使用されるが、これらについても、特に制限はない。
【００１８】
コンクリート組成物には、各種混和剤も使用される。混和剤の例としては、陰イオン界面活性剤や非イオン界面活性剤等のＡＥ剤、リグニンスルホン酸系化合物、オキシカルボン酸系化合物、ポリオール系化合物等の減水剤やＡＥ減水剤、ポリカルボン酸系化合物、ナフタリン系化合物、メラミン系化合物、アミノスルホン酸系化合物等の高性能減水剤、ポリカルボン酸系化合物、ナフタリン系化合物、メラミン系化合物、ポリスチレン系化合物等の流動化剤、各種高分子化合物からなる分離低減剤、硬化調節剤及び凝集調節剤等が挙げられる。本発明の方法で製造される遠心成形コンクリート製品の製造に際し、コンクリート組成物にこれらの混和剤を添加することは、原則として制限されない。しかし、硬化促進剤である炭酸カリウムは、遠心成形工程でコンクリートの内面に投入されるので、コンクリート組成物は硬化促進剤を含有しないものであってもよい。また、凝集促進剤についても、炭酸カリウムと同時に又はそれとは別途に、遠心成形工程でコンクリートの内面に投入する場合には、コンクリート組成物は凝集促進剤を含有しないものであってもよい。
【００１９】
なお、コンクリート組成物用添加剤として、陰イオン界面活性剤であるスルホコハク酸塩やスルホコハク酸エステル塩（以下、「スルホコハク酸（エステル）塩」と記載する）も使用され得るが、本発明の製造方法の適用に際し、使用するコンクリート組成物は、スルホコハク酸（エステル）塩を含まないものであってよい。スルホコハク酸（エステル）塩の例としては、スルホコハク酸ラウリル二ナトリウム、ポリオキシエチレンスルホコハク酸ラウリル二ナトリウム、ポリオキシエチレンアルキルスルホコハク酸二ナトリウム、及びスルホコハク酸ジオクチルナトリウム等が挙げられる。
【００２０】
遠心成形によるコンクリート製品の製造条件は、製品の種類や大きさにより、種々様々であるが、例えば、次のようにしてコンクリート製品を製造する。先ず、所望のスランプ及び空気量となるような処方で原材料を練混ぜ、コンクリート組成物を調製する。そのコンクリート組成物を横置きした遠心成形用型枠に投入し、低速、中速及び高速の順に回転速度を上げながら、成形を行う。ここで、低速遠心成形工程は、回転を開始したときから、低速工程の目標回転速度に到達してそれ以上の加速は行わずに（換言すれば、目標回転速度を保持して）回転を行っている状態の終了まで（換言すれば、中速遠心成形工程の直前まで）をいい、中速遠心成形工程は、加速を再開したときから、中速工程の目標回転速度に到達してそれ以上の加速は行わずに（換言すれば、目標回転速度を保持して）回転を行っている状態の終了まで（換言すれば、高速遠心成形工程の直前まで）をいい、高速遠心成形工程は、加速を再開したときから、高速工程の目標回転速度に到達してそれ以上の加速は行わずに（換言すれば、目標回転速度を保持して）回転を行う工程を経て、速度を落として回転停止までを、または高速遠心成形工程が最終の場合には、所定の低い速度に到達して、その後の仕上げ工程を開始する直前までをいう。仕上げ工程では、スラッジ水の排水やセメント系材料の散布が行われる。
【００２１】
各成形工程の目標回転速度は、製品の種類やコンクリート組成物の打設量等に応じて決定され、様々である。一般的には、低速遠心成形工程の目標回転速度は５乃至１０Ｇ（重力加速度）であり、中速遠心成形工程の目標回転速度は１０乃至２０Ｇ（重力加速度）であり、高速遠心成形工程の目標回転速度は２０乃至５０Ｇ（重力加速度）である。また、低速遠心成形工程の所要時間は、製品の種類やコンクリート組成物の打設量等に応じて決定され、様々であり、中速遠心成形工程の所要時間は、一般的には１乃至１０分間程度であり、高速遠心成形工程の所要時間は、一般的には５乃至６０分間程度である。
【００２２】
本発明では、中速遠心成形工程において、回転速度がこの工程の目標値に到達したときから中速遠心成形工程の終了までの間に、遠心成形中のコンクリートの内面に、炭酸カリウムを含有する水性液体を投入する。炭酸カリウムを含有する水性液体の投入時期は、中速遠心成形工程中であって、この工程の目標回転速度に到達したときと中速遠心成形工程終了時との中間の時点以降であることが好ましく、中速遠心成形工程終了間際であることがさらに好ましい。投入方法は、例えば、水性液体の噴霧、型枠の両端からの柄杓による水性液体の投入（散布）等である。
【００２３】
「炭酸カリウムを含有する水性液体」において、「水性液体」とは、水溶液、水分散液、溶媒が水及び水と混和する液体である溶液、分散媒が水及び水と混和する液体である分散液をいう。炭酸カリウムは、水に対する溶解度が大きいので、通常は、その水溶液を使用する。水溶液等の溶液を使用することは、コンクリート内面への炭酸カリウムの均一散布の観点からも好ましい。水性液体中の炭酸カリウムの濃度は特に限定されないが、コンクリート内面への水性液体の投入の作業性を考慮し、例えば、投入作業を行い易い粘度や液体量となる濃度を選択することが好ましい。
【００２４】
炭酸カリウムを含有する水性液体の投入量は、型枠に投入されたコンクリート組成物によって成形される管の内表面の面積当たりの炭酸カリウムの質量に換算して、５乃至１，０００ｇ／ｍ２であることが好ましく、２０乃至５００ｇ／ｍ２であることがさらに好ましい。
【００２５】
本発明では、中速遠心成形工程中であって、その工程の目標回転速度に到達したとき以降に、遠心成形途中のコンクリートの内面に、凝集促進剤をも投入することが好ましい。凝集促進剤の例としては、硫酸アルミニウム（硫酸バンド）、ポリ塩化アルミニウム（ＰＡＣ）、塩化アルミニウム等のアルミニウム系凝集促進剤、塩化第二鉄、ポリ塩化第二鉄、硫酸第一鉄、硫酸第二鉄、ポリ硫酸鉄等の鉄系凝集促進剤、並びに陽イオン性、陰イオン性及び非イオン性の有機高分子凝集剤が挙げられる。凝集促進剤として、アルミニウム系凝集促進剤や鉄系凝集促進剤等の無機凝集促進剤の使用が好ましく、アルミニウム系凝集促進剤の使用が特に好ましい。
【００２６】
凝集促進剤の投入は、例えば、炭酸カリウムと凝集促進剤とを含有する水性液体を使用するか、あるいは、炭酸カリウムを含有する水性液体の投入の前もしくは後、又は炭酸カリウムを含有する水性液体の投入と同時に、凝集促進剤を含有する水性液体を遠心成形中のコンクリート内面に投入することによる。なお、「水性液体」の定義は、「炭酸カリウムを含有する水性液体」の場合と同様である。また、凝集促進剤が適切な濃度で水に溶解するものである場合には、その水溶液を使用することが好ましい。凝集促進剤が水に溶解し難いものである場合には、凝集促進剤を溶解し、水と混和する有機溶媒を使用することも好ましい。
【００２７】
水性液体中の凝集促進剤の濃度は特に限定されないが、コンクリート内面への水性液体の投入の作業性を考慮し、例えば、投入作業を行い易い粘度や液体量となる濃度を選択することが好ましい。また、炭酸カリウムの水性液体とは別途に凝集促進剤の水性液体を投入する場合には、その投入方法は、例えば、水性液体の噴霧、型枠の両端からの柄杓による水性液体の投入（散布）等である。
【００２８】
凝集促進剤の投入量も、投入されたコンクリート組成物によって成形される管の内表面の面積１ｍ２当たりの質量（ｇ）で表す。本発明では、凝集促進剤の投入量は、０．１乃至２０ｇ／ｍ２であることが好ましく、０．２乃至１０ｇ／ｍ２であることがさらに好ましく、０．３乃至５．０ｇ／ｍ２であることが特に好ましい。なお、ポリ塩化アルミニウムについては、Ａｌ２Ｏ３換算で１０乃至１１％が含有されている液状品を、有効成分１００％として取り扱う（ＪＩＳ  Ｋ１４７５）。
【００２９】
遠心成形によるコンクリート製品の製造に際し、打設、すなわち遠心成形用型枠へのコンクリート組成物の投入は、１回とは限らない。コンクリート組成物の投入は、２回以上の複数回に分けて行われることもある。コンクリート製品の直径が大きい場合には、通常は２乃至３回に分けて、コンクリート組成物が型枠に投入される。
【００３０】
コンクリート組成物の投入が複数回に分けて行われる場合、その投入毎に、低速、中速及び高速での遠心成形が行われる。すなわち、１回目のコンクリート組成物の投入の後に、低速遠心成形工程、中速遠心成形工程及び高速遠心成形工程が実施され、回転が停止されてスラッジ水の排出が行われる。次いで、２回目のコンクリート組成物の投入が行われ、その後、２回目の遠心成形が、１回目とほぼ同様に行われる。コンクリート組成物の投入が複数回に分けて行われる場合、高速遠心成形工程は、最終回を除き、回転の停止によって終了し、最終回については、所定の低い速度となり、仕上げ工程が開始される直前で終了する。仕上げ工程では、スラッジ水の排水と、セメント系材料の散布等が行われる。
【００３１】
コンクリート組成物の投入、即ち打設が複数回に分けて行われる場合には、炭酸カリウムを含有する水性液体、炭酸カリウムと凝集促進剤とを含有する水性液体、又は、炭酸カリウムを含有する水性液体及び凝集促進剤を含有する水性液体は、打設毎に、中速遠心成形工程において投入される。また、先に示した炭酸カリウムや凝集促進剤の質量（ｇ）は、１回毎の打設における使用量を示している。なお、複数回の打設が実施される場合、投入されたコンクリートによって成形される管の内表面の面積は、毎回変わる。１回目よりは２回目、２回目よりは３回目の方が、管の内表面の面積は小さくなる。
【００３２】
遠心成形工程及び仕上げ工程が終了した後、コンクリート管は、通常の条件にて養生に供される。
【実施例】
【００３３】
以下に、実施例により、本発明を具体的に説明する。
【００３４】
（実施例１）  
以下の条件で遠心成形を行い、スラッジ水の発生量とその固形分量を測定し、また、内面仕上がり状態を観察した。
【００３５】
（１）使用材料
セメント（記号：Ｃ）：市販のポルトランドセメント、密度＝３．１５ｇ／ｃｍ３
水（記号：Ｗ）：上水道水
細骨材（記号：Ｓ）：大井川旧河川砂、密度＝２．５８ｇ／ｃｍ３
粗骨材（記号：Ｇ）：青梅産砕石１５０５、密度＝２．６５ｇ／ｃｍ３
混和剤（記号：ＡＤ）：市販のポリカルボン酸系高性能減水剤（商品名：スーパー３００ＣＦ、液状、有効成分＝１８．８質量％、グレースケミカルズ社製）
硬化促進剤：工業用炭酸カリウム（粉体、有効成分＝１００％、旭硝子社製）
【００３６】
（２）硬化促進剤水溶液の調製
硬化促進剤を上水道水に溶解させた。その濃度は、各試験において、表２に示す噴霧質量を達成するために遠心成形途中のコンクリートに噴霧添加する硬化促進剤水溶液の量が同じになるように、試験毎に変化させた。なお、対照例（試験Ｎｏ．１）用には、硬化促進剤水溶液の代わりに上水道水を用意した。
【００３７】
（３）練混ぜによるコンクリート組成物の調製
上記の材料を用い、表１に示す配合により、強制二軸ミキサを使用して、コンクリート量３０リットルで練混ぜを行った。なお、混和剤（ＡＤ）の使用量は、目標スランプ８±２．５ｃｍが得られるようにその量を調整したものであり、表１に示した値は有姿での量である。練混ぜ後、スランプ及び空気量を測定し、その結果を表２に示した。コンクリート組成物の温度は２１乃至２２℃であった。
【００３８】
【表１】
2014083726.tif 000002
【００３９】
（４）コンクリートの遠心成形及び硬化促進剤の添加
遠心成形用型枠（内径２０ｃｍ×長さ１６ｃｍ）に必要量（８．５ｋｇ）の練混ぜられたコンクリート組成物を投入し（成形される管の内表面積：５０２ｃｍ２）、低速（目標回転速度：５Ｇ）２分間、中速（目標回転速度：１５Ｇ）２分間及び高速（目標回転速度：３０Ｇ）１０分間の条件で遠心成形を行った。但し、中速遠心成形工程の終了間際（高速遠心成形工程の開始直前）に、コンクリートの内面に、所定量（硬化促進剤の量が表２に示す質量となる量）の硬化促進剤水溶液を噴霧した。各試験において、硬化促進剤水溶液の噴霧量は同一であり、対照例（試験Ｎｏ．１）では、同量の上水道水を噴霧した。なお、遠心成形管は、各々のコンクリート配合につき、３本ずつ作製した。
【００４０】
（５）スラッジ水の回収及び測定と、遠心成形後のコンクリート内面の評価
遠心成形終了後、遠心成形用型枠よりスラッジ水を採取し、スラッジ水の発生量と、固形分量を測定した。なお、固形分量は、ＪＩＳ  Ａ５３０８付属書Ｃに準じ、１１０℃で恒量となるまで乾燥を行って測定した。表２に、コンクリート１ｍ３あたりに換算したスラッジ水発生量（ｋｇ）、スラッジ水発生率（％）、スラッジ水中の固形分量（ｋｇ）、スラッジ水の固形分率（％）及びスラッジ水の固形分率の相対値（％）を示す。なお、表２に示した数値は、各試験において、３回（３本の遠心成形管作製時）の平均値である。また、相対値は、硬化促進剤を使用しなかった対照例（試験Ｎｏ．１）のスラッジ水の固形分率を１００％としたときの値である。
【００４１】
遠心成形後のコンクリート管について、それらの内面の仕上がり状態を目視観察し、その結果も表２に示した。表２から明らかなように、ポリカルボン酸系高性能減水剤を含有するコンクリート組成物を使用し、本発明の方法でコンクリート管を製造すると、スラッジ水に含まれる固形分の量は少なく、且つ、成形された管の内面は、良好な締まり状況を示した。
【００４２】
【表２】
2014083726.tif 000003
【００４３】
（実施例２）  
以下の条件で遠心成形を行い、スラッジ水の発生量とその固形分量を測定し、また、内面仕上がり状態を観察した。
【００４４】
（１）使用材料
セメント（記号：Ｃ）：市販のポルトランドセメント、密度＝３．１５ｇ／ｃｍ３
水（記号：Ｗ）：上水道水
細骨材（記号：Ｓ）：大井川旧河川砂、密度＝２．６１ｇ／ｃｍ３
粗骨材（記号：Ｇ）：青梅産砕石１５０５、密度＝２．６３ｇ／ｃｍ３
混和剤（記号：ＡＤ）：市販のポリカルボン酸系高性能減水剤（商品名：スーパー３００ＣＦ、液状、有効成分＝１８．８質量％、グレースケミカルズ社製）
硬化促進剤：工業用炭酸カリウム（粉体、有効成分＝１００％、旭硝子社製）
凝集促進剤：工業用ポリ塩化アルミニウム（ＰＡＣ）、液状、有効成分＝１００％、酸化アルミニウム換算で１０．２％含有、大明化学工業社製
凝集促進剤：工業用硫酸アルミニウム（硫酸バンド）、粉体、有効成分＝５６質量％、大明化学工業社製
【００４５】
（２）硬化促進剤と凝集促進剤とを含有する水溶液の調製
硬化促進剤及び凝集促進剤を上水道水に溶解させた。その濃度は、各試験において、表４に示す噴霧質量を達成するために遠心成形途中のコンクリートに噴霧添加する硬化促進剤と凝集促進剤とを含有する水溶液の量が同じになるように、試験毎に変化させた。なお、対照例（試験Ｎｏ．１）用には、上水道水を用意した。表４において、ＰＡＣは、有効成分が１００％であるから有姿での量（＝有効成分量）が、硫酸バンドは、有効成分としての量が記載されている。
【００４６】
（３）練混ぜによるコンクリート組成物の調製
上記の材料を用い、表３に示す配合により、強制二軸ミキサを使用して、コンクリート量３０リットルで練混ぜを行った。なお、混和剤（ＡＤ）の使用量は、目標スランプ８±２．５ｃｍが得られるようにその量を調整したものであり、表３に示した値は有姿での量である。練混ぜ後、スランプ及び空気量を測定し、その結果を表４に示した。コンクリート組成物の温度は２１乃至２２℃であった。
【００４７】
【表３】
2014083726.tif 000004
【００４８】
（４）コンクリートの遠心成形と、硬化促進剤及び凝集促進剤の添加
遠心成形用型枠（内径２０ｃｍ×長さ１６ｃｍ）に必要量（８．５ｋｇ）の練混ぜられたコンクリート組成物を投入し（成形される管の内表面積：５０２ｃｍ２）、低速（目標回転速度：５Ｇ）２分間、中速（目標回転速度：１５Ｇ）２分間及び高速（目標回転速度：３０Ｇ）１０分間の条件で遠心成形を行った。但し、中速遠心成形工程の終了間際（高速遠心成形工程の開始直前）に、コンクリートの内面に、所定量（硬化促進剤及び凝集促進剤の量が表４に示す質量となる量）の硬化促進剤と凝集促進剤とを含む水溶液を噴霧した。各試験において、水溶液の噴霧量は同一であり、対照例（試験Ｎｏ．１）では、同量の上水道水を噴霧した。なお、遠心成形管は、各々のコンクリート配合につき、３本ずつ作製した。
【００４９】
（５）スラッジ水の回収及び測定と、遠心成形後のコンクリート内面の評価
遠心成形終了後、遠心成形用型枠よりスラッジ水を採取し、スラッジ水の発生量と、固形分量を測定した。なお、固形分量は、ＪＩＳ  Ａ５３０８付属書Ｃに準じ、１１０℃で恒量となるまで乾燥を行って測定した。表４に、コンクリート１ｍ３あたりに換算したスラッジ水発生量（ｋｇ）、スラッジ水発生率（％）、スラッジ水中の固形分量（ｋｇ）、スラッジ水の固形分率（％）及びスラッジ水の固形分率の相対値（％）を示す。なお、表４に示した数値は、各試験において、３回（３本の遠心成形管作製時）の平均値である。また、相対値は、対照例（試験Ｎｏ．１）のスラッジ水の固形分率を１００％としたときの値である。
【００５０】
遠心成形後のコンクリートについて、それらの内面の仕上がり状態を目視観察し、その結果も表４に示した。表４から明らかなように、硬化促進剤である炭酸カリウムと凝集促進剤とを併用してそれらをコンクリート内面に投入すると、スラッジ水に含まれる固形分の量はさらに少なくなり、且つ、成形された管の内面は、さらに良好な締まり状態となった。
【００５１】
【表４】
2014083726.tif 000005
【００５２】
（実施例３）  
以下の条件で遠心成形を行い、スラッジ水の発生量とその固形分量を測定し、また、内面仕上がり状態を観察した。
【００５３】
（１）使用材料
セメント（記号：Ｃ）：市販のポルトランドセメント、密度＝３．１５ｇ／ｃｍ３
水（記号：Ｗ）：上水道水
細骨材（記号：Ｓ）：大井川旧河川砂、密度＝２．５８ｇ／ｃｍ３
粗骨材（記号：Ｇ）：青梅産砕石１５０５、密度＝２．６２ｇ／ｃｍ３
混和剤（記号：ＡＤ）：市販のナフタリン系高性能減水剤（商品名：デンカＦＴ−５００、液状、有効成分＝４１．５質量％、電気化学工業社製）
硬化促進剤：工業用炭酸カリウム（粉体、有効成分＝１００％、旭硝子社製）
凝集促進剤：工業用ポリ塩化アルミニウム（ＰＡＣ）、液状、有効成分＝１００％、酸化アルミニウム換算で１０．２％含有、大明化学工業社製
【００５４】
（２）硬化促進剤と凝集促進剤とを含有する水溶液の調製
硬化促進剤及び凝集促進剤を上水道水に溶解させた。それらの濃度は、表６に示す噴霧質量を達成するために適切な濃度であった。なお、対照例用には、上水道水を用意した。表６において、凝集促進剤（ＰＡＣ）は、有姿での量（＝有効成分量）が記載されている。
【００５５】
（３）練混ぜによるコンクリート組成物の調製
上記の材料を用い、表５に示す各々の配合により、強制二軸ミキサを使用して、コンクリート量３０リットルで練混ぜを行った。なお、混和剤（ＡＤ）を含有するコンクリートでは、混和剤の使用量は、目標スランプ８±１．５ｃｍが得られるようにその量を調整したものであり、表５に示した値は有姿での量である。練混ぜ後、スランプ及び空気量を測定し、その結果を表６に示した。コンクリート組成物の温度は２１乃至２２℃であった。
【００５６】
【表５】
2014083726.tif 000006
【００５７】
（４）コンクリートの遠心成形と、硬化促進剤及び凝集促進剤の添加
遠心成形用型枠（内径２０ｃｍ×長さ１６ｃｍ）に必要量（８．５ｋｇ）の練混ぜられたコンクリート組成物を投入し（成形される管の内表面積：５０２ｃｍ２）、低速（目標回転速度：５Ｇ）２分間、中速（目標回転速度：１５Ｇ）２分間及び高速（目標回転速度：３０Ｇ）１０分間の条件で遠心成形を行った。但し、中速遠心成形工程の終了間際（高速遠心成形工程の開始直前）に、コンクリートの内面に、所定量（硬化促進剤及び凝集促進剤の量が表６に示す質量となる量）の硬化促進剤と凝集促進剤とを含む水溶液を噴霧した。各試験において、水溶液の噴霧量は同一であり、対照例（試験Ｎｏｓ．１＆３）では、同量の上水道水を噴霧した。なお、遠心成形管は、各々のコンクリート配合につき、３本ずつ作製した。
【００５８】
（５）スラッジ水の回収及び測定と、遠心成形後のコンクリート内面の評価
遠心成形終了後、遠心成形用型枠よりスラッジ水を採取し、スラッジ水の発生量と、固形分量を測定した。なお、固形分量は、ＪＩＳ  Ａ５３０８付属書Ｃに準じ、１１０℃で恒量となるまで乾燥を行って測定した。表６に、コンクリート１ｍ３あたりに換算したスラッジ水発生量（ｋｇ）、スラッジ水発生率（％）、スラッジ水中の固形分量（ｋｇ）、スラッジ水の固形分率（％）及びスラッジ水の固形分率の相対値（％）を示す。なお、表６に示した数値は、各試験において、３回（３本の遠心成形管作製時）の平均値である。また、相対値は、対照例（試験Ｎｏ．１又は試験Ｎｏ．３）のスラッジ水の固形分率を１００％としたときの値である。
【００５９】
遠心成形後のコンクリートについて、それらの内面の仕上がり状態を目視観察し、その結果も表６に示した。表６から明らかなように、本発明の方法でコンクリート管を製造すると、使用する組成物がプレーン・コンクリート用組成物である場合も、ナフタリン系高性能減水剤を含有する組成物である場合も、スラッジ水に含まれる固形分の量は非常に少なく、且つ、成形された管の内面の締まり状況は、非常に良好となった。
【００６０】
【表６】
2014083726.tif 000007
【００６１】
（実施例４）
遠心成形工場において、以下の条件で遠心成形を行い、スラッジ水の発生量とその固形分量を測定し、また、製品強度を測定し、内面仕上がり状態を観察した。
【００６２】
（１）使用材料
セメント（記号：Ｃ）：市販のポルトランドセメント、密度＝３．１５ｇ／ｃｍ３
水（記号：Ｗ）：上水道水
細骨材（記号：Ｓ）：大井川旧河川砂、密度＝２．５８ｇ／ｃｍ３
粗骨材（記号：Ｇ）：青梅産砕石１５０５、密度＝２．６２ｇ／ｃｍ３
膨張材：デンカＣＳＡ＃２０，電気化学工業社製
混和剤（記号：ＡＤ）：市販のポリカルボン酸系高性能減水剤（商品名：スーパー３００ＣＦ、液状、有効成分＝１８．８質量％、グレースケミカルズ社製）
硬化促進剤：工業用炭酸カリウム（粉体、有効成分＝１００％、旭硝子社製）
凝集促進剤：工業用ポリ塩化アルミニウム（ＰＡＣ）、液状、有効成分＝１００％、酸化アルミニウム換算で１０．２％含有、大明化学工業社製
【００６３】
（２）硬化促進剤と凝集促進剤とを含有する水溶液の調製
先ず、工業用炭酸カリウムの２２．５％水溶液を調製した。その水溶液を使用して、凝集促進剤（ＰＡＣ）を希釈した。ＰＡＣの濃度は、０．１２５％とした。
【００６４】
（３）練混ぜによるコンクリート組成物の調製
上記の材料を用い、表７に示す配合により練混ぜを行って、コンクリート組成物を調製した。なお、混和剤（ＡＤ）の使用量は、目標スランプ８±２ｃｍが得られるようにその量を調整したものであり、表７に示した値は有姿での量である。練混ぜ後、スランプ及び空気量を測定し、その結果を表８に示した。コンクリート組成物の温度は約２５℃であった。
【００６５】
【表７】
2014083726.tif 000008
【００６６】
（４）コンクリートの遠心成形と、硬化促進剤及び凝集促進剤の添加、スラッジ水の回収
外圧管Ｂ形Ｉ種（内径９００ｍｍ×長さ２４３０ｍｍ；公称内面積＝６．８７ｍ２）用型枠に、必要量（約１，０００ｋｇ）の練混ぜられたコンクリート組成物を投入し、低速（目標回転速度：５Ｇ）２分間、中速（目標回転速度：１５Ｇ）３分間及び高速（目標回転速度：３０Ｇ）２１分間の条件で遠心成形を行い、一層目を成形した。成形された管（一層目のみ）の内表面積は、約７．３ｍ２であった。但し、中速遠心成形工程の終了間際（高速遠心成形工程の開始直前）に、コンクリートの内面に、所定量（一層目のみの管の内表面積１ｍ２あたり８００ｇ）の硬化促進剤と凝集促進剤とを含む水溶液を噴霧した。対照例（試験Ｎｏ．１）では、同量の上水道水を噴霧した。高速遠心成形工程終了後（即ち、回転停止後）、スラッジ水（以下、「スラッジ水１」という）を排出させ、それを採取した。次いで、再度、必要量（約６５０ｋｇ）のコンクリート組成物を投入し、一層目と同様の条件で遠心成形と硬化促進剤及び凝集促進剤の添加とを行い、二層目を成形した。成形された管（二層目まで）の内表面積は、約６．８７ｍ２であった。本実施例では、測定用スラッジ水を採取するため、二層目（最終回）の高速遠心成形工程後に低速での回転を継続しつつスラッジ水を排出させるのではなく、一層目の成形の場合と同様に、回転を停止させてスラッジ水（以下、「スラッジ水２」という）を排出させ、それを採取した。
【００６７】
（５）スラッジ水の測定
スラッジ水１とスラッジ水２とを同量ずつ秤取って混合した。混合後のスラッジ水の固形分量を、ＪＩＳ  Ａ５３０８付属書Ｃに準じ、１１０℃で恒量となるまで乾燥を行って測定した。表８に、スラッジ水の固形分率（％）及びスラッジ水の固形分率の相対値（％）を示す。相対値は、対照例（試験Ｎｏ．１）のスラッジ水の固形分率を１００％としたときの値である。
【００６８】
（６）コンクリート管の養生と、製品強度の測定及び内面の観察
成形されたコンクリート管を、通常の条件にて、蒸気養生に供した（養生時間：５〜６時間）。常温常圧下に２週間放置した後、ＪＩＳ  Ａ５３６３（プレキャストコンクリート製品−性能試験方法通則）に従い、製品の曲げ強度試験を行った。その試験結果は、ＪＩＳ  Ａ５３７２（プレキャスト鉄筋コンクリート製品）に従って評価した。また、内面の仕上がり状態を目視観察した。
【００６９】
結果を表８に示した。表８から明らかなように、本発明の方法でコンクリート管を製造すると、スラッジ水に含まれる固形分の量は非常に少なく、且つ、成形された管の内面の状態は非常に良好であった。また、製造された製品の強度は、規定に適合するものであった。
【００７０】
【表８】
2014083726.tif 000009
【００７１】
（実施例５）
硬化促進剤として、炭酸カルシウム、炭酸ナトリウム又は工業用炭酸カリウムを表９に記載の量で使用し、且つ、凝集促進剤である工業用ポリ塩化アルミニウム（ＰＡＣ）の使用量を表９に記載の量に変更した以外は、実施例２と同様の条件にて遠心成形を行い、スラッジ水の発生量とその固形分量を測定し、また、内面仕上がり状態を観察した。なお、対照例（試験Ｎｏ．１）では、硬化促進剤及び凝集促進剤を含有する水溶液の代わりに、同量の上水道水を噴霧した。結果を表９に示す。
【００７２】
表９から明らかなように、炭酸カルシウムや炭酸ナトリウムを使用した場合には、スラッジ水中の固形分量は低減されなかった。
【００７３】
【表９】
2014083726.tif 000010